(57)【特許請求の範囲】
【請求項１】
放熱金属層；
前記放熱金属層の上面に形成されている上部腐食防止層；
前記放熱金属層の下面に形成されている下部腐食防止層；及び
前記上部腐食防止層に形成されており、かつ太陽電池モジュールの充填シートに付着されている表面層；
を含んでなり、
前記下部腐食防止層及び前記上部腐食防止層のそれぞれが、リン酸系腐食防止剤、クロム系腐食防止剤及びチオール基（ＳＨ）含有アルカンチオール系化合物から選択される１種もしくは２種以上の腐食防止剤をコートすることによって形成されている、
太陽電池モジュール用バックシート。
【請求項２】
前記放熱金属層が、アルミニウム（Ａｌ）、金（Ａｕ）、銀（Ａｇ）、銅（Ｃｕ）、ニッケル（Ｎｉ）、スズ（Ｓｎ）、亜鉛（Ｚｎ）、タングステン（Ｗ）、及び鉄（Ｆｅ）からなる群より選択された一種以上の金属を含む金属フィルムである、請求項１に記載の太陽電池モジュール用バックシート。
【請求項３】
前記表面層が、ポリエチレン系フィルム層を含む、請求項１又は２に記載の太陽電池モジュール用バックシート。
【請求項４】
前記ポリエチレン系フィルム層が、白色無機物を含む、請求項３に記載の太陽電池モジュール用バックシート。
【請求項５】
前記白色無機物が、二酸化チタンを含む、請求項４に記載の太陽電池モジュール用バックシート。
【請求項６】
前記ポリエチレン系フィルム層が、白色無機物を含み、かつ５０〜３００μｍの厚さを有する、請求項３又は５に記載の太陽電池モジュール用バックシート。
【請求項７】
放熱金属層；
前記放熱金属層の上面に形成されている上部腐食防止層；
前記放熱金属層の下面に形成されている下部腐食防止層；及び
前記上部腐食防止層に形成されており、かつ太陽電池モジュールの充填シートに付着されている表面層；
を含む太陽電池モジュール用バックシートであって、
前記表面層が、フッ素コート層を含み、
前記下部腐食防止層及び前記上部腐食防止層のそれぞれが、リン酸系腐食防止剤、クロム系腐食防止剤及びチオール基（ＳＨ）含有アルカンチオール系化合物から選択される１種もしくは２種以上の腐食防止剤をコートすることによって形成されている、
太陽電池モジュール用バックシート。
【請求項８】
前記フッ素コート層が、エチレン含有フッ素樹脂を含む、請求項７に記載の太陽電池モジュール用バックシート。
【請求項９】
前記フッ素コート層が、５〜３０μｍの厚さを有する、請求項７又は８に記載の太陽電池モジュール用バックシート。
【請求項１０】
前記表面層が、前記フッ素コート層上に形成されているプライマー層をさらに含む、請求項７〜９のいずれか一項に記載の太陽電池モジュール用バックシート。
【請求項１１】
前記下部腐食防止層に形成されているフッ素コート層をさらに含む、請求項１〜９のいずれか一項に記載の太陽電池モジュール用バックシート。
【請求項１２】
前記フッ素コート層が、ＰＶＤＦ、ＰＴＦＥ、ＰＦＡ、テトラフルオロエチレンとヘキサフルオロプロピレンとの重合体、テトラフルオロエチレンとエチレンまたはプロピレンとの共重合体、ＰＣＴＦＥ及びＰＶＦからなる群より選択された一種以上のフッ素樹脂を含む、請求項１１に記載の太陽電池モジュール用バックシート。
【請求項１３】
放熱金属層；
前記放熱金属層の上面に形成されている上部腐食防止層；
前記放熱金属層の下面に形成されている下部腐食防止層；
前記下部腐食防止層に形成されている放熱インクコート層；
及び
前記上部腐食防止層に形成されており、かつ太陽電池モジュールの充填シートに付着されている表面層；
を含んでなり、
前記下部腐食防止層及び前記上部腐食防止層のそれぞれが、リン酸系腐食防止剤、クロム系腐食防止剤及びチオール基（ＳＨ）含有アルカンチオール系化合物から選択される１種もしくは２種以上の腐食防止剤をコートすることによって形成されている、
太陽電池モジュール用バックシート。
【請求項１４】
前記放熱インクコート層が、放熱材料及びバインダー樹脂を含む、請求項１３に記載の太陽電池モジュール用バックシート。
【請求項１５】
前記放熱インクコート層が、前記バインダー樹脂１００質量部に対して、前記放熱材料２０〜３００質量部を含む、請求項１４に記載の太陽電池モジュール用バックシート。
【請求項１６】
前記放熱材料が、炭素素材及び金属粒子から選択された一種以上である、請求項１４又は１５に記載の太陽電池モジュール用バックシート。
【請求項１７】
前記炭素素材が、グラファイト、グラフェン、炭素ナノチューブ、及び炭素ナノ繊維から選択された一種以上である、請求項１６に記載の太陽電池モジュール用バックシート。
【請求項１８】
前記金属粒子が、アルミニウム（Ａｌ）、金（Ａｕ）、銀（Ａｇ）、銅（Ｃｕ）、ニッケル（Ｎｉ）、スズ（Ｓｎ）、亜鉛（Ｚｎ）、タングステン（Ｗ）、及び鉄（Ｆｅ）からなる群より選択された一種以上である、請求項１６又は１７に記載の太陽電池モジュール用バックシート。
【請求項１９】
前記放熱インクコート層に形成されているポリエステル系フィルム層をさらに含む、請求項１３〜１８のいずれか一項に記載の太陽電池モジュール用バックシート。
【請求項２０】
前記ポリエステル系フィルム層に形成されているフッ素コート層をさらに含む、請求項１９に記載の太陽電池モジュール用バックシート。
【請求項２１】
前記放熱インクコート層に形成されているフッ素コート層をさらに含む、請求項１３〜１８のいずれか一項に記載の太陽電池モジュール用バックシート。
【請求項２２】
請求項１〜請求項２１のいずれか一項に記載の太陽電池モジュール用バックシートを含む、太陽電池モジュール。
【発明の詳細な説明】
【技術分野】
【０００１】
本発明は、太陽電池モジュール用バックシート及びこれを含む太陽電池モジュールに係り、より詳しくは、放熱性に優れていて太陽電池の発電量を向上させることができるとともに、低廉な価格で普及させることができ、且つ接着力などに優れている太陽電池モジュール用バックシート及びこれを含む太陽電池モジュールに関する。
【背景技術】
【０００２】
近年、次世代エネルギー源として太陽電池が開発され、住宅用、工業用などとして急速に普及しつつある。
【０００３】
一般に、太陽電池は複数の太陽電池セルをモジュール化して設置する。複数の太陽電池セルは、充填シートに充填、固定され、少なくとも下面には封止部材としてバックシートが貼り合わされてモジュール化される。
【０００４】
これについて図１を参照して説明すると、次のとおりである。図１は、従来の一般の太陽電池モジュールの構成を示す概略図である。図１を参照すると、太陽電池モジュールは、一般に光が入射する強化ガラス３、上部充填シート２ａ、太陽電池セルＣ、下部充填シート２ｂ、及びバックシート１が順次積層されてなる構造を有する。複数の太陽電池セルＣは、電気的に接続された状態で上部充填シート２ａと下部充填シート２ｂとの間に充填、固定される。このとき、前記上部及び下部充填シート２ａ、２ｂは、太陽電池セルＣの充填（固定）に有利なエチレンビニルアセテートシート（ＥＶＡ）シートが用いられる。バックシート１は、この種の充填シート２ｂに貼り合わされて太陽電池セルＣを保護する。
【０００５】
太陽電池モジュールは、長期間にかけて出力の低下がない長寿命化が要求される。このような長寿命化のために、バックシート１は、太陽電池セルＣに悪影響を与える水分や酸素を遮断することができ、且つ、紫外線による劣化を防止することができるものである必要がある。また、近年、消費者らからバックシート１の低価格化が強く要求されている。このため、バックシート１は、太陽電池モジュールの長寿命化のために高温、高湿、紫外線などの環境でも耐え得る耐熱性、耐久性、及び耐候性などを持つ材質からなるものでなければならないのみならず、低価格で普及する必要性がある。
【０００６】
一般に、太陽電池モジュール用バックシート１は、基材として耐熱性のポリエチレンテレフタレートフィルム（ＰＥＴフィルム）と耐候性のフッ素系フィルムとが積層されてなる構造を有する。すなわち、図１に示すように、バックシート１は、一般に、ＰＥＴフィルム１ａと、前記ＰＥＴフィルム１ａ上に形成されたフッ素系フィルム１ｂを含む。フッ素系フィルム１ｂは、ＰＥＴフィルム１ａの上面及び下面の両面に位置し接着剤を介してＰＥＴフィルム１ａに貼り合わされる。
【０００７】
前記ＰＥＴフィルム１ａは、耐熱性は勿論、機械的強度などの耐久性にも優れているため、バックシート１の基材として有用である。また、フッ素系フィルム１ｂは、主にポリビニリデンフルオリド（ＰＶＤＦ；Ｐｏｌｙｖｉｎｙｌｉｄｅｎｅ  ｆｌｕｏｒｉｄｅ）などのフィルムが用いられ、この種のＰＶＤＦフィルムは、耐候性などに優れているという長所がある。
【０００８】
一方、太陽電池は駆動時に熱を発生する。このとき、発生した熱は、極力外部へ発散（放出）されたほうが太陽電池の光変換効率（光を電気に変える効率）、すなわち、発電量に有利である。しかしながら、従来のバックシート１は、耐熱性、耐久性及び耐候性などの面では良好であるが、太陽電池から発生した熱を発散する放熱性がないか、あるとしても低いため、太陽電池の発電量（光変換効率）を向上させることはできていなかった。
【０００９】
また、前記したように、従来のバックシート１は、耐候性などのために、フィルム状に成形されたＰＶＤＦのフッ素系フィルム１ｂをＰＥＴフィルム１ａ上に接着剤を介して貼り合わせており、このとき、前記ＰＶＤＦフィルムは、フィルムそれ自体の価格が高いため、バックシート１の低価格化が実現できていないという問題点がある。
【００１０】
さらには、バックシート１は、太陽電池モジュールの下部充填シート２ｂ、すなわちＥＶＡシートに堅固に貼り合わされて封止性を保持する必要があるが、従来のバックシート１は、ＰＶＤＦのフッ素系フィルム１ｂとＥＶＡシート２ｂとの間の接着力が弱いという問題点がある。
【発明の概要】
【発明が解決しようとする課題】
【００１１】
そこで、本発明は、上述したような従来技術の問題点を解決するためになされたものであって、放熱性に優れていて太陽電池の発電量（光変換効率）を向上させることができる太陽電池モジュール用バックシート及びこれを含む太陽電池モジュールを提供することにその目的がある。
【００１２】
また、本発明は、低廉な価格で普及することができ、且つ太陽電池モジュールの下部充填シートとの接着力などに優れている太陽電池モジュール用バックシート及びこれを含む太陽電池モジュールを提供することにその目的がある。
【課題を解決するための手段】
【００１３】
前記目的を達成するために、本発明の実施態様では、放熱金属層；前記放熱金属層の上面に形成された上部腐食防止層；前記放熱金属層の下面に形成された下部腐食防止層；及び前記上部腐食防止層に形成され、太陽電池モジュールの充填シートと貼り合わされる表面層を含む太陽電池モジュール用バックシートを提供する。
【００１４】
例示的な実施態様において、前記表面層は、ポリエチレン系フィルム層、またはフッ素コート層を含む。また、前記ポリエチレン系フィルム層は、白色無機物を含むことが好ましい。
【００１５】
例示的な実施態様において、前記下部腐食防止層には、フッ素コート層がさらに形成されていてよい。
【００１６】
また、例示的な実施態様において、前記下部腐食防止層には、放熱インクコート層が形成されていてよい。そして、前記放熱インクコート層には、ポリエステル系フィルム層がさらに形成されていてよく、前記ポリエステル系フィルム層には、フッ素コート層がさらに形成されていてよい。
【００１７】
さらに、本発明の実施態様では、前記本発明の実施態様に係るバックシートを含む太陽電池モジュールを提供する。
【発明の効果】
【００１８】
本発明の実施態様に係る太陽電池モジュール用バックシートは、放熱金属層を含むことから優れている放熱性を持つ。また、放熱インクコート層をさらに含む場合、放熱性がより一層改善される。その結果、本発明の実施態様によれば、太陽電池から発生した熱を効率的に発散（放出）することで太陽電池の発電量（光変換効率）を向上させるという効果を奏し得る。
【００１９】
また、本発明の実施態様による太陽電池モジュール用のバックシートは、フッ素コート層によって耐候性を確保しつつ、従来よりも低廉な価格で普及することができる。さらには、太陽電池モジュールの充填シートとの接着力が改善でき、遮湿性などが向上され得る。
【図面の簡単な説明】
【００２０】
【図１】従来技術に係る太陽電池モジュールとバックシートの構成を示す概略図である。
【図２】本発明の第１の実施態様に係る太陽電池モジュール用バックシートの構成を示す概略図である。
【図３】本発明の第２の実施態様に係る太陽電池モジュール用バックシートの構成を示す概略図である。
【図４】本発明の第３の実施態様に係る太陽電池モジュール用バックシートの構成を示す概略図である。
【図５】本発明の第４の実施態様に係る太陽電池モジュール用バックシートの構成を示す概略図である。
【図６】本発明の第５の実施態様に係る太陽電池モジュール用バックシートの構成を示す概略図である。
【図７】本発明の第６の実施態様に係る太陽電池モジュール用バックシートの構成を示す概略図である。
【図８】本発明の第７の実施態様に係る太陽電池モジュール用バックシートの構成を示す概略図である。
【図９】本発明の第８の実施態様に係る太陽電池モジュール用バックシートの構成を示す概略図である。
【図１０】本発明の第９の実施態様に係る太陽電池モジュール用バックシートの構成を示す概略図である。
【図１１】本発明の実施態様に係る太陽電池モジュールの構成を例示した図であって、図３に示したバックシートが適用された態様を示す図である。
【図１２】本発明の実施態様に係る太陽電池モジュールの構成を例示した図であって、図９に示したバックシートが適用された態様を示す図である。
【発明を実施するための形態】
【００２１】
以下、添付の図面を参照して本発明の実施態様について詳しく説明する。なお、添付の図面は、本発明の理解を助けるために図示した例示的な実施態様を示すものに過ぎない。
【００２２】
図２は、本発明の第１の実施態様に係る太陽電池モジュール用バックシート１００の構成を示す概略図である。
【００２３】
図２を参照して説明すると、本発明の第１の実施態様に係る太陽電池モジュール用バックシート（以下、「バックシート」と略する。）は、放熱金属層１０と、前記放熱金属層１０上に形成された腐食防止層２０と、前記腐食防止層２０上に形成された表面層３０を含む。
【００２４】
前記放熱金属層１０は放熱性のためのものであって、これは、太陽電池セルＣ（図１０参照）から発生し伝わってきた熱を外部へ発散（放出）させる。また、放熱金属層１０は、バックシート１００の支持体としても働く。
【００２５】
前記放熱金属層１０は、熱伝導性の金属フィルムから構成される。放熱金属層１０は、１層または２層以上の金属フィルムから構成されていてよい。前記金属フィルムは、熱伝導性を持つ金属から構成されたものであれば特に制限されない。前記金属フィルムを構成する金属は、好ましくは、アルミニウム（Ａｌ）、金（Ａｕ）、銀（Ａｇ）、銅（Ｃｕ）、ニッケル（Ｎｉ）、スズ（Ｓｎ）、亜鉛（Ｚｎ）、タングステン（Ｗ）、及び鉄（Ｆｅ）からなる群より選択された一種以上の金属を含む。また、本発明の実施態様に係る金属フィルムは、前記挙げられた金属から選択された１種の単一金属、２種以上の混合、または、２種以上の合金（例えば、ステンレスなど）からなるものを含んでいてよい。前記金属フィルムは、より好ましくは、熱伝導性に優れ且つ質量及び価格の面でも有利なアルミニウム（Ａｌ）フィルム、またはアルミニウム（Ａｌ）合金フィルムから選択されていてよい。
【００２６】
前記放熱金属層１０の厚さは特に制限されない。放熱金属層１０は、例えば０．１μｍ（ｍｉｃｒｏｍｅｔｅｒ）〜５００μｍ厚さの金属フィルムを１層または２層以上含み、例えば０．１μｍ〜１，０００μｍの厚さを有していてよい。このとき、放熱金属層１０の厚さが０．１μｍ未満であれば、放熱性と支持力が微々たるものとなり、１，０００μｍを超過すれば、バックシート１００の可撓性（ｆｌｅｘｉｂｌｅ）が劣るとともに価格の面でも好ましくないこともある。かかる点を考慮して、放熱金属層１０は５μｍ〜５００μｍの厚さを有することが好ましい。
【００２７】
前記腐食防止層２０は、放熱金属層１０の腐食防止のためのもの、すなわち前記金属フィルムの腐食を防止するためのものであって、これは、放熱金属層１０の上面と下面との双方に形成されていてよい。具体的に、本発明に係るバックシート１００は、放熱金属層２０の上面に形成された上部腐食防止層２２と、放熱金属層１０の下面に形成された下部腐食防止層２４を含む。
【００２８】
前記腐食防止層２０、２２、２４は、放熱金属層１０の腐食を防止できるものであれば特に制限されない。腐食防止層２０、２２、２４は、金属の腐食防止のために通常用いられる腐食防止剤を含んでいてよい。腐食防止層２０、２２、２４は、例えば、リン酸系（リン酸処理）及びクロム系（クロム酸処理）などの腐食防止剤から選択された一種以上がコートされて形成されるものであってよい。また、腐食防止層２０、２２、２４は、有機物として、例えば、金属とシロキサン結合（Ｓｉ−Ｏ−Ｓｉ）を形成させるシラン系化合物や、金属−硫黄（Ｓ）共有結合を形成させるチオール基（ＳＨ）含有アルカンチオール系化合物などの腐食防止剤がコートされて形成されるものであってよい。
【００２９】
また、前記腐食防止層２０、２２、２４は、特に限定するものではないが、例えば、０．１μｍ〜３０μｍの厚さを有していてよい。このとき、腐食防止層２０、２２、２４の厚さが０．１μｍ未満と薄すぎると腐食防止効果が微々たるものとなり、３０μｍ超過と厚すぎると価格の面で好ましくないこともある。このような点を考慮して、腐食防止層２０、２２、２４は、０．５〜１０μｍの厚さを有することが好ましい。
【００３０】
前記表面層３０は、上部腐食防止層２２に形成され、太陽電池モジュールの充填シート２２０（図１０参照）に貼り合わされる。具体的に、前記表面層３０は、本発明の実施態様に係るバックシート１００の最外郭層を構成するものであって、これは、太陽電池モジュールの下部充填シート２２２（図１０参照）に貼り合わされる。前記表面層３０は、好ましくは、耐熱性、耐久性、耐候性、及び耐電解液性などを有していてよい。また、前記表面層３０は、下部充填シート２２２と良好に貼り合わせられる接着力を有していてよい。例えば、表面層３０は、後述するように、例えばエチレンビニルアセテート（ＥＶＡ）からなる下部充填シート２２２と良好に貼り合わされるようにポリエチレン系フィルム層であることが好ましい。
【００３１】
図２は、本発明の第１の実施態様に係るバックシート１００の構成を示す概略図であって、放熱金属層１０；前記放熱金属層１０の上面に形成された上部腐食防止層２２；前記放熱金属層１０の下面に形成された下部腐食防止層２４；及び前記上部腐食防止層２２に形成された表面層３０を含む積層構造を示す。
【００３２】
本発明の実施態様によれば、前記バックシート１００は、熱伝導性の放熱金属層１０を含んでいて優れる放熱性を持つ。その結果、前記放熱金属層１０が太陽電池セルＣ（図１０参照）から発生した熱を効率的に発散（放出）し、太陽電池の発電量（光変換効率）を向上させることができる。
【００３３】
図３は、本発明の第２の実施態様に係る太陽電池モジュール用バックシート１００の構成を示す概略図である。
【００３４】
図３を参照すると、前記表面層３０は、ポリエチレン系フィルム層３２を含むことが好ましい。具体的に、本発明の第２の実施態様に係るバックシート１００は、図３に示したように、放熱金属層１０；前記放熱金属層１０の上面に形成された上部腐食防止層２２；前記放熱金属層１０の下面に形成された下部腐食防止層２４；及び前記上部腐食防止層２２に形成されたポリエチレン系フィルム層３２を含む積層構造を有することが好ましい。このとき、上部腐食防止層２２とポリエチレン系フィルム層３２とは、熱融着や接着剤にて貼り合わされていてよい。前記接着剤は、特に制限されず、例えば、アクリル系、ウレタン系及びエポキシ系樹脂などから選択された一種以上の接着剤を用いていてよい。
【００３５】
前記ポリエチレン系フィルム層３２は、ポリエチレン系フィルムから構成される。前記ポリエチレン系フィルムは、分子中にエチレンを含むポリエチレン系樹脂をフィルム状に成形してなるものであって、分子中にエチレンを含むものであれば特に制限されない。前記ポリエチレン系樹脂は、エチレン単量体の単独重合体または共重合体などから選択されていてよい。このとき、前記共重合体として、エチレン単量体と、プロピレンまたはブチレン単量体などの共重合体を例に挙げられる。非制限的な例示において、前記ポリエチレン系フィルムとしては、具体的に、ポリエチレンフィルム（ＰＥフィルム）や、エチレンとプロピレンとの共重合体フィルムを用いていてよい。
【００３６】
前述したとおり、本発明の実施態様に係る前記表面層３０は、太陽電池モジュールの充填シート２２０に貼り合わされ、このとき、表面層３０が前記のようなポリエチレン系フィルム層３２から構成された場合、優れている接着性を有することができる。すなわち、ポリエチレン系フィルム層３２は、バックシート１００と充填シート２２０間の優れている接着力を実現することができる。具体的に、太陽電池モジュールの充填シート２２０は、一般に、エチレンビニルアセテート（ＥＶＡ）シートから構成され、このとき、前記ポリエチレン系フィルム層３２は、エチレンビニルアセテート（ＥＶＡ）シートを構成する同質の単量体としてエチレンを含み、充填シート２２０に対して優れている接着力を有することができる。
【００３７】
また、本発明の他の実施態様では、前記ポリエチレン系フィルム層３２は、白色無機物を含むことが好ましい。具体的に、前記ポリエチレン系フィルム層３２は、ポリエチレン系樹脂の他、白色無機物をさらに含むフィルムから構成されたものであることが好ましい。前記白色無機物は、白色の無機物粒子であれば特に制限されないが、好ましくは、二酸化チタン、酸化カルシウム、及び酸化マグネシウムなどから選択された一種以上を用いていてよい。前記白色無機物は、より好ましくは、少なくとも二酸化チタンを含む。すなわち、白色無機物は、二酸化チタンからなるもの、または、二酸化チタンに加えて、酸化カルシウム及び酸化マグネシウムなどから選択された一種以上をさらに含む混合物であることが好ましい。
【００３８】
以上のように、ポリエチレン系フィルム層３２が白色無機物を含む場合、機械的強度が向上し、且つ太陽電池の光変換効率が向上するため本発明に好適である。すなわち、前記白色無機物は、ポリエチレン系フィルム層３２の機械的強度を向上させてバックシート１００の耐久性を増大させる。また、白色無機物は、ポリエチレン系フィルム層３２に反射能を与え、入射した太陽光を太陽電池セルＣ（図１０参照）側に反射させる。これにより、太陽電池セルＣの受光量（光を受ける量）が増大し、光変換効率（光を電気に変える比率）が向上する。このとき、前述したように、白色無機物は二酸化チタンを含むことが好ましく、前記二酸化チタンは、太陽光の反射能などの改善効果において非常に優れており、本発明に好適である。
【００３９】
前記ポリエチレン系フィルム層３２は、ポリエチレン系樹脂１００質量部に対して白色無機物を２〜２０質量部の範囲で含んでいてよい。このとき、白色無機物の含量が２質量部未満であれば、白色無機物の含有による機械的強度や太陽光の反射能などの改善効果が微々たるものとなる。また、白色無機物の含量が２０質量部を超過すれば、接着力が低下することがある。すなわち、白色無機物の含量が２０質量部超過と多すぎると、相対的にポリエチレン系樹脂の含量が小さくなり、ポリエチレン系フィルム層３２と充填シート２２０との接着力、さらには、ポリエチレン系フィルム層３２と上部腐食防止層２２との層間接着力が低くなることがある。機械的強度、太陽光の反射能、及び接着力などを考慮して、前記白色無機物は、ポリエチレン系樹脂１００質量部に対して５〜１５質量部の範囲で含まれることがより好ましい。
【００４０】
前記白色無機物は、３０μｍ以下の粒度を有することが好ましい。白色無機物は、例えば０．１〜３０μｍの粒度を有していてよい。このとき、白色無機物の粒度が０．１μｍ未満であれば、太陽光反射能などの改善効果が微々たるものとなり、３０μｍを超過すれば、ポリエチレン系樹脂の接着力を阻害することがある。白色無機物は、より好ましくは、２〜１０μｍの範囲内の平均粒度を有していてよい。
【００４１】
前記白色無機物としては、例えば二酸化チタンを用いていてよい。
【００４２】
また、前記ポリエチレン系フィルム層３２は、白色無機物を含み、且つ１０〜５００μｍの厚さを有することが好ましい。このとき、１０μｍ未満とポリエチレン系フィルム層３２の厚さが薄すぎると、機械的強度、太陽光の反射能、及び接着力などが十分でない可能性がある。また、５００μｍ超過と厚すぎると、バックシート１００の可撓性(flexible)や放熱性能を阻害することがあり、且つ価格の面でも好ましくない。このような点を考慮して、ポリエチレン系フィルム層３２は、白色無機物を含み、且つ５０〜３００μｍの厚さを有することがより好ましい。
【００４３】
図４は、本発明の第３の実施態様に係る太陽電池モジュール用バックシート１００の構成を示す概略図である。
【００４４】
図４を参照すると、前記表面層３０は、フッ素コート層３４を含むことが好ましい。具体的に、本発明に係るバックシート１００は、図４に示したように、本発明の第３の実施態様に従い、放熱金属層１０；前記放熱金属層１０の上面に形成された上部腐食防止層２２；前記放熱金属層１０の下面に形成された下部腐食防止層２４；及び前記上部腐食防止層２２に形成されたフッ素コート層３４を含む積層構造を有することが好ましい。
【００４５】
前記フッ素コート層３４は、耐候性（紫外線遮断性、耐劣化性、寸法安定性など）などのためのものであって、これは、フッ素樹脂組成物が上部腐食防止層２２上にコートされて形成される。すなわち、本発明においてフッ素コート層３４は、従来のようにフィルム状のフッ素系フィルム１ｂ（図１参照）が接着剤を介して貼り合わされるものではなく、液状のフッ素樹脂組成物がコートされ、固着（硬化）されて形成される。これによって、本発明の実施態様によれば、バックシート１００の低価格化を実現し、層間接着力を改善することができる。具体的に、従来のようにフィルムそれ自体の価格が高いＰＶＤＦなどのフッ素系フィルム１ｂを貼り合わせたりすることなく、低廉な価格の液状のフッ素樹脂組成物をコートして耐候性のフッ素コート層３４を形成することで、バックシート１００の低価格化を実現することができる。さらには、フッ素樹脂組成物のコーティング、硬化によって、優れている上部腐食防止層２２とフッ素コート層３４との層間接着力を有する。
【００４６】
また、前記フッ素コート層３４は、好ましくは、５〜３０μｍの厚さを有していてよい。このとき、フッ素コート層３４の厚さが５μｍ未満であれば、そのコーティングによる耐候性などの効果が十分でない可能性がある。また、フッ素コート層３４の厚さが３０μｍを超過すれば、硬化時間が長くかかって、低価格化を実現しにくくなる。
【００４７】
このように、フッ素コート層３４を５〜３０μｍの厚さでコートして形成する場合、従来のＰＶＤＦなどのフッ素系フィルム１ｂを用いる場合よりも、例えば、２倍以上もの低価格化を実現することができる。耐候性や価格などを考慮して、フッ素コート層３４は、１０〜２０μｍの厚さを有することがより好ましい。
【００４８】
前記フッ素コート層３４は、フッ素樹脂組成物がコートされて形成され、このとき、前記フッ素樹脂組成物は、少なくともフッ素樹脂を含み、前記フッ素樹脂のコーティング性のための希釈剤として溶媒をさらに含んでいてよい。前記フッ素樹脂は、耐候性とともに耐加水分解性などを持つものであればよい。前記フッ素樹脂は、分子中にフッ素（Ｆ）を含むものであれば制限されるものではない。フッ素樹脂は、例えば、ポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとの重合体、テトラフルオロエチレンとエチレンまたはプロピレンとの共重合体、ポリクロロトリフルオロエチレン（ＰＣＴＦＥ）、ポリビニリデンフルオリド（ＰＶＤＦ）、及びポリビニルフルオリド（ＰＶＦ）などから選択された一種以上を用いていてよい。
【００４９】
また、前記フッ素樹脂は、分子中にフッ素とともにエチレンを含むエチレン含有フッ素樹脂を用いることが好ましい。フッ素樹脂は、例えば、前記挙げられた樹脂のうち、ポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとの共重合体、テトラフルオロエチレンとエチレンまたはプロピレンとの共重合体、及びポリクロロトリフルオロエチレン（ＰＣＴＦＥ）などから選択された一種以上のエチレン含有フッ素樹脂を用いていてよい。
【００５０】
上述したようなエチレン含有フッ素樹脂は、分子中にフッ素とともにエチレンを含むため、耐候性や耐加水分解性などと共に接着力を改善する上で有利である。具体的に、太陽電池モジュールの充填シート２２０（図１０参照）は、エチレンビニルアセテート（ＥＶＡ）シートからなるものであってよく、このとき、エチレン含有フッ素樹脂は、エチレンビニルアセテート（ＥＶＡ）シートを構成する同質の単量体としてエチレンを含むため、接着力が改善できる。すなわち、フッ素コート層３４は、充填シート２２０に貼り合わされて、このとき、フッ素コート層３４が上述したようなエチレン含有フッ素樹脂を含む場合、充填シート２２０と高強度で貼り合わされることとなる。
【００５１】
前記溶媒は、フッ素樹脂を希釈してコーティングができる程度の粘度を持たせるものであれば制限されるものではない。溶媒としては、例えばアルコール系、グリコール系、ケトン系、及びホルムアミド系などから選択された一種以上の有機溶剤を用いていてよい。具体的な例を挙げると、溶媒としては、メタノール、エタノール、イソプロパノール、メチレングリコール、エチレングリコール、メチルエチルケトン（ＭＥＫ）、及びジメチルホルムアミド（ＤＭＦ）などから選択された一種以上を用いていてよい。
【００５２】
さらに、前記フッ素樹脂組成物は、特に限定するものではないが、フッ素樹脂１００質量部に対して溶媒５０〜３００質量部を含んでいてよい。このとき、溶媒の含量が５０質量部未満であれば、粘度が高くなるためコーティング作業性が悪くなり、３００質量部を超過すれば、硬化（乾燥）時間が長くかかるため好ましくない。
【００５３】
また、前記フッ素コート層３４を形成するためのフッ素樹脂組成物のコーティング方法及びコーティングの回数は特に制限されない。フッ素樹脂組成物は、例えばスピン・コーティング（ｓｐｉｎ  ｃｏａｔｉｎｇ）、ディップ・コーティング（ｄｉｐ  ｃｏａｔｉｎｇ）、バー・コーティング（ｂａｒ  ｃｏａｔｉｎｇ）、スプレー（ｓｐｒａｙ）、インクジェット・プリンティング（ｉｎｋ-ｊｅｔ  ｐｒｉｎｔｉｎｇ）、グラビア（ｇｒａｖｕｒｅ）及びスクリーン・プリンティング（ｓｃｒｅｅｎ-ｐｒｉｎｔｉｎｇ）などから選択された一つ以上のコーティング方法にて１回以上コートされていてよい。
【００５４】
図５は、本発明の第４の実施態様に係るバックシート１００の構成を示す概略図である。
【００５５】
図５を参照すると、前記表面層３０は、フッ素コート層３４を含み、前記フッ素コート層３４上に形成されたプライマー層３６をさらに含んでいてよい。具体的に、本発明の実施態様に係るバックシート１００は、図５に示すように、本発明の第４の実施態様に従い、放熱金属層１０；前記放熱金属層１０の上面に形成された上部腐食防止層２２；前記放熱金属層１０の下面に形成された下部腐食防止層２４；前記上部腐食防止層２２に形成されたフッ素コート層３４；及び前記フッ素コート層３４に形成されたプライマー層３６を含む積層構造を有していてよい。
【００５６】
このとき、前記プライマー層３６は、太陽電池モジュールの充填シート２２０と貼り合わされる。
【００５７】
前記プライマー層３６は、フッ素コート層３４と充填シート２２０との接着力の改善のためのものであって、これは、接着性の樹脂がコートされて形成される。プライマー層３６は、例えば、アクリル系、ウレタン系、エポキシ系、及びエステル系樹脂などから選択された一種以上の接着性の樹脂がコートされて形成されていてよい。また、プライマー層３６は、特に限定されるものではないが、１０μｍ以下の厚さ、具体的な例として、０．２〜１０μｍの厚さを有していてよい。
【００５８】
図６は、本発明の第５の実施態様に係る太陽電池モジュール用バックシート１００の構成を示す概略図である。
【００５９】
図６を参照すると、本発明の第５の実施態様に係るバックシート１００は、フッ素コート層７０をさらに含むことが好ましい。具体的に、図６に示すように、本発明の第５の実施態様に従い、放熱金属層１０；前記放熱金属層１０の上面に形成された上部腐食防止層２２；前記放熱金属層１０の下面に形成された下部腐食防止層２４；前記上部腐食防止層２２に形成された表面層３０；及び前記下部腐食防止層２４に形成されたフッ素コート層７０を含む積層構造を有することが好ましい。
【００６０】
前記フッ素コート層７０は、バックシートの耐候性を向上させる。前記フッ素コート層は、液状のフッ素樹脂組成物が下部腐食防止層２４の下面にコートされて形成される。このとき、前記フッ素樹脂組成物は少なくともフッ素樹脂を含み、前記フッ素樹脂のコーティング性のための希釈剤として溶媒をさらに含んでいてよい。前記フッ素樹脂は、耐候性とともに耐加水分解性などを有するものであればよい。前記フッ素樹脂は、分子中にフッ素（Ｆ）を含むものであれば制限されない。また、前述したように、フッ素樹脂組成物のコーティングのほうがフッ素系フィルムの積層に比べて、バックシートの低価格化を実現する上で有利である。
【００６１】
前記フッ素樹脂は、例えば、ポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとの共重合体、テトラフルオロエチレンとエチレンまたはプロピレンとの共重合体、ポリクロロトリフルオロエチレン（ＰＣＴＦＥ）、ポリビニリデンフルオリド（ＰＶＤＦ）、及びポリビニルフルオリド（ＰＶＦ）などから選択された一種以上を用いていてよい。
【００６２】
前記溶媒は、フッ素樹脂を希釈してコーティングができる程度の粘度を持たせるものであれば制限されない。溶媒は、例えばアルコール系、グリコール系、ケトン系、及びホルムアミド系などから選択された一種以上の有機溶剤を用いていてよい。具体的な例を挙げると、溶媒は、メタノール、エタノール、イソプロパノール、メチレングリコール、エチレングリコール、メチルエチルケトン（ＭＥＫ）、及びメチルホルムアミド（ＤＭＦ）などから選択された一種以上を用いていてよい。
【００６３】
さらに、前記フッ素樹脂組成物は、特に限定するものではないが、フッ素樹脂１００質量部に対して溶媒５０〜３００質量部を含んでいてよい。このとき、溶媒の含量が５０質量部未満であれば、粘度が高くなるためコーティング作業性が悪くなり、３００質量部を超過すれば硬化（乾燥）時間が長くかかるため好ましくない。
【００６４】
また、前記フッ素コート層７０を形成するためのフッ素樹脂組成物のコーティング方法及びコーティングの回数は制限されない。フッ素樹脂組成物は、例えばスピン・コーティング（ｓｐｉｎ  ｃｏａｔｉｎｇ）、ディップ・コーティング（ｄｉｐ  ｃｏａｔｉｎｇ）、バー・コーティング（ｂａｒ  ｃｏａｔｉｎｇ）、スプレー（ｓｐｒａｙ）、インクジェット・プリンティング（ｉｎｋ−ｊｅｔ  ｐｒｉｎｔｉｎｇ）、グラビア（ｇｒａｖｕｒｅ）及びスクリーン・プリンティング（ｓｃｒｅｅｎ−ｐｒｉｎｔｉｎｇ）などから選択された一つ以上のコーティング方法にて１回以上コートされていてよい。
【００６５】
図７は、本発明の第６の実施態様に係る太陽電池モジュール用バックシート１００の構成を示す概略図である。
【００６６】
図７を参照すると、本発明の実施態様に係るバックシート１００は、放熱インクコート層４０をさらに含むことが好ましい。具体的に、本発明の実施態様に係るバックシート１００は、図７に示すように、本発明の第６の実施態様に従い、放熱金属層１０；前記放熱金属層１０の上面に形成された上部腐食防止層２２；前記放熱金属層１０の下面に形成された下部腐食防止層２４；前記上部腐食防止層２２に形成された表面層３０；及び前記下部腐食防止層２４に形成された放熱インクコート層４０を含む積層構造を有することが好ましい。
【００６７】
前記放熱インクコート層４０は、バックシート１００の放熱性を増大し且つ耐久性を向上させることができる。前記放熱インクコート層４０は、放熱材料及びバインダー(binder)樹脂を含む放熱インク組成物が下部腐食防止層２４の下面にコートされて形成される。このとき、前記放熱材料は、粒子状のものを用いていてよく、これは、放熱性のための熱伝導性有効物質として働く。また、前記バインダー樹脂は、粒子状の放熱材料相互間、そして放熱材料と下部腐食防止層２４との結合力を実現する。
【００６８】
前記放熱材料は、熱伝導性を有するものであればよい。放熱材料は、好ましくは、炭素素材及び金属粒子などから選択された一種以上であればよい。このとき、前記炭素素材は、例えば、グラファイト（ｇｒａｐｈｉｔｅ）、グラフェン（ｇｒａｐｈｅｎｅ）、炭素ナノチューブ（ＣＮＴ、ｃａｒｂｏｎ  ｎａｎｏ  ｔｕｂｅ）、及び炭素ナノ繊維（ＣＮＦ、ｃａｒｂｏｎ  ｎａｎｏ  ｆｉｂｅｒ）などからなる群より選択された一種以上を用いていてよい。このような炭素素材は特に限定するものではないが、２００μｍ以下、具体的には５ｎｍ（ｎａｎｏｍｅｔｅｒ）〜２００μｍの粒度を有するものを用いていてよい。また、前記金属粒子は、アルミニウム（Ａｌ）、金（Ａｕ）、銀（Ａｇ）、銅（Ｃｕ）、ニッケル（Ｎｉ）、スズ（Ｓｎ）、亜鉛（Ｚｎ）、タングステン（Ｗ）、及び鉄（Ｆｅ）からなる群より選択された一種以上を用いていてよい。金属粒子は、具体的に前記挙げられた金属から選択された一種の単一金属、二種以上の混合、または、二種以上の合金、例えばステンレスなどを用いていてよい。
【００６９】
前記バインダー樹脂は、接着性を有するものであれば制限されず、天然樹脂や合成樹脂から選択されるものであってよい。バインダー樹脂は、例えばアクリル系、エポキシ系、ウレタン系、ウレア系、及びポリオレフィン系（ポリエチレン、ポリプロピレンなど）などの樹脂から選択された一種以上を用いていてよい。
【００７０】
前記放熱インクコート層４０は、バインダー樹脂１００質量部に対して放熱材料２０〜３００質量部を含んでなる液状またはペースト状の放熱インク組成物がコートされて形成されていてよい。このとき、放熱材料の含量が２０質量部未満と小さすぎると、熱伝導度が低くなるため放熱性の改善効果が微々たるものとなり、３００質量部超過と多すぎると、コーティング性が落ち且つ相対的にバインダー樹脂の含量が小さくなるため結合力が落ちることがある。さらには、前記放熱インクコート層４０を形成するための放熱インク組成物は、放熱材料及びバインダー樹脂に加えて、必要に応じて光開始剤、硬化剤、分散剤、溶剤、酸化防止剤、及び消泡剤などから選択された一種以上をさらに含んでいてよい。このような放熱インク組成物は、例えば、スピン・コーティング（ｓｐｉｎ  ｃｏａｔｉｎｇ）、ディップ・コーティング（ｄｉｐ  ｃｏａｔｉｎｇ）、バー・コーティング（ｂａｒ  ｃｏａｔｉｎｇ）、インクジェット・プリンティング（ｉｎｋ−ｊｅｔ  ｐｒｉｎｔｉｎｇ）、グラビア（Ｇｒａｖｕｒｅ）コーティング、マイクロ・グラビア（Ｍｉｃｒｏ  Ｇｒａｖｕｒｅ）コーティング、キス・グラビア（Ｋｉｓｓ  Ｇｒａｖｕｒｅ）コーティング、コンマ・ナイフ（Ｃｏｍｍａ  Ｋｎｉｆｅ）コーティング、ロール（Ｒｏｌｌ）コーティング、スプレー（Ｓｐｒａｙ）コーティング、マイヤー・バー（Ｍｅｙｅｒ  Ｂａｒ）コーティング、スロット・ダイ（Ｓｌｏｔ  Ｄｉｅ）コーティング、リバース（Ｒｅｖｅｒｓｅ）コーティング、フレキソ方法、及びオフセット（ｏｆｆｓｅｔ）方法などのコーティング方法から選択され、１回以上コートされていてよい。
【００７１】
また、前記放熱インクコート層４０は、特に限定するものではないが、数十ｎｍ〜２００μｍの厚さを有していてよい。このとき、放熱インクコート層４０の厚さが薄すぎると、放熱性や耐久性の改善効果が微々たるものとなり、外部衝撃による表面の擦れ現象によって部分的な放熱性の低下が生じる恐れがある。そして、２００μｍを超過する場合、バックシート１００の可撓性を低下させ、価格の面でも好ましくない。このような点を考慮して、放熱インクコート層４０は、１μｍ〜１２０μｍの厚さを有することが好ましく、より好ましくは、５μｍ〜９０μｍの厚さである。
【００７２】
図８は、本発明の第７の実施態様に係る太陽電池モジュール用バックシート１００の構成を示す概略図である。
【００７３】
図８を参照すると、本発明の実施態様に係るバックシート１００は、ポリエステルフィルム層５０をさらに含んでいてよい。具体的に、本発明の実施態様に係るバックシート１００は、図８に示すように、本発明の第７の実施態様に従い、放熱金属層１０；前記放熱金属層１０の上面に形成された上部腐食防止層２２；前記放熱金属層１０の下面に形成された下部腐食防止層２４；前記上部腐食防止層２２に形成された表面層３０；前記下部腐食防止層２４に形成された放熱インクコート層４０；及び前記放熱インクコート層４０に形成されたポリエステルフィルム層５０を含む積層構造を有していてよい。
【００７４】
前記ポリエステルフィルム層５０は、放熱インクコート層４０に耐スクラッチ性を与えるためのものであって、これは、ポリエステルフィルムから構成される。前記ポリエステルフィルムは、カルボキシル基を有する化合物と水酸基を有する化合物とが重合されてなるポリエステル系ポリマーをフィルム状に成形したものであり、これは特に制限されない。前記ポリエステルフィルムは、好ましくは、耐スクラッチ性は勿論、耐熱性や機械的強度などの面で有利なポリエチレンテレフタレートフィルム（ＰＥＴフィルム）やポリエチレンナフタレートフィルム（ＰＥＮフィルム）などから選択されるものであってよい。また、前記ポリエステルフィルム層５０は、特に限定するものではないが、例えば、６〜５００μｍ、より具体的な例として、１２〜３００μｍの厚さを有していてよい。
【００７５】
図９は、本発明の第８の実施態様に係る太陽電池モジュール用バックシート１００の構成を示す概略図である。
【００７６】
図９を参照すると、本発明の第８の実施態様に係るバックシート１００は、ポリエステルフィルム層５０に形成されたフッ素コート層６０をさらに含んでいてよい。具体的に、図９に示すように、本発明の第８の実施態様に従い、放熱金属層１０；前記放熱金属層１０の上面に形成された上部腐食防止層２２；前記放熱金属層１０の下面に形成された下部腐食防止層２４；前記上部腐食防止層２２に形成された表面層３０；前記下部腐食防止層２４に形成された放熱インクコート層４０；前記放熱インクコート層４０に形成されたポリエステルフィルム層５０；及び前記ポリエステルフィルム層５０に形成されたフッ素コート層６０を含む積層構造を有していてよい。
【００７７】
前記ポリエステルフィルム層５０に形成されたフッ素コート層６０は、ポリエステルフィルム層５０の耐候性のためのものであって、これは、前述したものと同様であるので、その具体的な説明は省略する。すなわち、本発明の第８の実施態様に従い、ポリエステルフィルム層５０に形成されたフッ素コート層６０（図９）は、前述した表面層３０を構成するフッ素コート層３４（図４）と同様に構成されるため、これについての具体的な説明は省略する。
【００７８】
このとき、前記ポリエステルフィルム層５０の下面に形成されたフッ素コート層６０は、フッ素樹脂と溶媒を含むフッ素樹脂組成物がポリエステルフィルム層５０の下面にコートされて形成され、前記フッ素樹脂は、分子中にフッ素とともにエチレンを含んでいてよい。すなわち、ポリエステルフィルム層５０の下面に形成されたフッ素コート層６０を構成するフッ素樹脂は、好ましくは、ポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとの共重合体、テトラフルオロエチレンとエチレンまたはプロピレンとの共重合体、及びポリクロロトリフルオロエチレン（ＰＣＴＦＥ）などから選択された一種以上のエチレン含有フッ素樹脂を用いていてよい。
【００７９】
前記ポリエステルフィルム層５０の下面に形成されたフッ素コート層６０が前記のようにエチレン含有フッ素樹脂を含む場合、ポリエステルフィルム層５０との接着力の改善に有利である。すなわち、前述したように、前記ポリエステルフィルム層５０は、ポリエチレンテレフタレートフィルム（ＰＥＴフィルム）やポリエチレンナフタレートフィルム（ＰＥＮフィルム）から構成されたものが好ましく、前記挙げられたようなエチレン含有フッ素樹脂は、ポリエチレンテレフタレートフィルム（ＰＥＴフィルム）やポリエチレンナフタレートフィルム（ＰＥＮフィルム）を構成する同質の単量体としてエチレンを含むことでポリエステルフィルム層５０との接着力の改善に有利である。
【００８０】
図１０は、本発明の第９の実施態様に係る太陽電池モジュール用バックシート１００の構成を示す概略図である。
【００８１】
図１０を参照すると、本発明の実施態様に係るバックシート１００は、放熱インクコート層４０に形成されたフッ素コート層６０をさらに含んでいてよい。すなわち、フッ素コート層６０は、放熱インクコート層４０の下面に形成されていてよい。具体的に、図１０に示すように、本発明の第９の実施態様に従い、放熱金属層１０；前記放熱金属層１０の上面に形成された上部腐食防止層２２；前記放熱金属層１０の下面に形成された下部腐食防止層２４；前記上部腐食防止層２２に形成された表面層３０；前記下部腐食防止層２４に形成された放熱インクコート層４０；及び前記放熱インクコート層４０に形成されたフッ素コート層６０を含む積層構造を有していてよい。
【００８２】
前記放熱インクコート層４０に形成されたフッ素コート層６０は、放熱インクコート層４０の表面耐スクラッチ性とともに耐候性のためのものであって、これは、前述したものと同様であるため、その具体的な説明は省略する。
【００８３】
図１０に示すように、好ましくは、放熱金属層１０とともに放熱インクコート層４０を含むことで放熱性が極大化し、且つ、フッ素コート層６０を含むことで優れている耐候性などを持たせることができる。また、図１０に見られるように、表面層３０は、ポリエチレン系フィルム層３２やフッ素コート層３４から構成されていてよく、このとき、前記表面層３０がフッ素コート層３４から構成された場合、図１０に示す積層構造は、両面フッ素コート層３４,６０を含むことで耐候性が極大化し、且つ低価格を実現することができる。さらには、前記のように表面層３０がフッ素コート層３４から構成された場合、前記フッ素コート層３４の上面には前述したようなプライマー層３６がさらに形成されるのが充填シート２２０（図１０参照）との接着力の面で好ましい。
【００８４】
一方、本発明の実施態様に係る太陽電池モジュールは、前述したようなバックシート１００を含む。図１１及び１２は、本発明の実施態様に係る太陽電池モジュールの例示的な形態を示す概略図である。このとき、図１１は、図３に示したバックシート１００を含む太陽電池モジュールを例示する。そして、図１２は、図９に示したバックシート１００として、表面層３０がフッ素コート層３４から構成されたバックシート１００を含む太陽電池モジュールを例示したものである。
【００８５】
図１１及び図１２を参照すると、本発明の実施態様に係る太陽電池モジュールは、透明部材２１０、充填シート２２０、太陽電池セルＣ、及び前述したようなバックシート１００を含む。
【００８６】
このとき、前記透明部材２１０は、太陽電池セルＣの上部側を保護するものであって、これは、太陽電池の保護とともに光の入射に有利な強化ガラスなどが用いられていてよい。また、前記充填シート２２０は、電気的に接続された複数の太陽電池セルＣが充填、固定されるものであって、これは、図１１及び図１２に示したように上部充填シート２２１と下部充填シート２２２とから構成されていてよい。このような充填シート２２０、２２１、２２２は、好ましくは、エチレンビニルアセテート（ＥＶＡ）シートから構成されていてよい。
【００８７】
図１１及び図１２に示すように、バックシート１００は、充填シート２２０の下面、具体的に下部充填シート２２２の下面に貼り合わされる。このとき、バックシート１００と下部充填シート２２２とは熱融着や接着剤を介して貼り合わせていてよい。前記接着剤は、特に制限されず、例えばアクリル系、ウレタン系、及びエポキシ系樹脂などから選択された一種以上の接着剤を用いていてよい。バックシート１００と下部充填シート２２２とは、好ましくは、熱融着にて貼り合わされた方がよい。このとき、下部充填シート２２２には、バックシート１００の表面層３０が貼り合わされる。すなわち、ポリエチレン系フィルム層３２やフッ素コート層３４が貼り合わされる。そして、図５に示したバックシート１００の場合には、下部充填シート２２２にプライマー層３６が貼り合わされる。
【００８８】
以上で説明したように、本発明の実施態様によれば、熱伝導性の放熱金属層１０を含むことで優れている放熱性を持つ。そして、放熱インクコート層４０をさらに含む場合、耐久性とともに放熱性がより一層改善される。その結果、太陽電池セルＣから発生した熱を効率的に発散（放出）することで、太陽電池の発電量（光変換効率）を向上させる。
【００８９】
また、本発明の実施態様によれば、フッ素コート層３４により耐候性を確保しつつ、従来よりも低廉な価格で普及することができる。すなわち、従来のようにフィルムそれ自体の価格が高いＰＶＤＦなどのフッ素系フィルム１ｂ（図１参照）を用いることなく、価格が低廉な液状のフッ素樹脂組成物をコートしたフッ素コート層３４,６０,７０が形成されることで、同等レベルの耐候性を有するバックシート１００を低廉な価格で普及することができる。
【００９０】
さらには、ポリエチレン系フィルム層３２とフッ素コート層３４とにより太陽電池モジュールの充填シート２２０に対して優れている接着力を有する。そして、ポリエチレン系フィルム層３２に白色無機物（好ましくは、二酸化チタン）が含まれた場合、機械的強度及び太陽光反射能などが向上する。付加的に、本発明によれば、優れている遮湿性（透湿性）などを有する。
【００９１】
以下、実施例及び比較例を通じて本発明の実施態様をより一層詳しく説明する。下記の実施例は、本発明の理解を助けるために提供されるものに過ぎず、これらによって本発明の技術的範囲が限定されるものではない。
【実施例】
【００９２】
実施例１
ポリエチレン（ＰＥ）１００質量部に対して平均粒度３μｍの大きさの二酸化チタン（ＴｉＯ２）１０質量部を混合した後、これを通常のフィルム成形方法にて２軸延伸して、１５０μｍ厚さの白色ＰＥフィルム（以下、「Ｗ−ＰＥフィルム」という。）を作製した。
【００９３】
また、８０μｍのアルミニウム（Ａｌ）フィルムの両面に腐食防止層を形成した後、その一方の面に前記作製したＷ−ＰＥフィルム（ＰＥ＋ＴｉＯ２）をアクリル系接着剤にて貼り合わせて、Ｗ−ＰＥフィルム／腐食防止層／Ａｌフィルム／腐食防止層の積層構造を有するバックシートを作製した。このとき、前記腐食防止層は、アルミニウム（Ａｌ）フィルムの両面にそれぞれ約１μｍの厚さでクロム酸処理を施して形成させた。
【００９４】
実施例２
実施例１に比べてフッ素コート層をさらに形成したことを除いては、実施例１と同様に調製した。具体的には、ＰＴＦＥとエタノールとを１：１（質量比）の組成比で混合して調製したフッ素樹脂組成物を、Ｗ−ＰＥフィルム（ＰＥ＋ＴｉＯ２）が貼り合わされていない腐食防止層に２０μｍの厚さでグラビア・コーティング／硬化して、Ｗ−ＰＥフィルム／腐食防止層／Ａｌ薄膜／腐食防止層／フッ素コート層の積層構造を有するバックシートを作製した。
【００９５】
実施例３
実施例１に比べて放熱インクコート層をさらに形成したことを除いては、同様に調製した。具体的には、アクリル樹脂とグラファイト粉末とが１：１の質量比で含まれた液状のインク組成物を得てから、これを腐食防止層に２５μｍの厚さでグラビア・コーティング／硬化させて、Ｗ−ＰＥフィルム／腐食防止層／Ａｌフィルム／腐食防止層／放熱インクコート層の積層構造を有するバックシートを作製した。
【００９６】
実施例４
実施例３に比べてＷ−ＰＥフィルムの代わりにフッ素コート層を形成したことを除いては、同様に調製した。すなわち、Ａｌフィルム上に形成された腐食防止層の表面に、ＰＴＦＥとエタノールとを１：１（質量比）の組成比で混合して調製したフッ素樹脂組成物を１５μｍの厚さでコートして、フッ素コート層ＰＴＦＥ／腐食防止層／Ａｌフィルム／腐食防止層／放熱インクコート層の積層構造を有するバックシートを作製した。
【００９７】
比較例
従来のバックシートとして、ＰＥＴフィルム（厚さ２５０μｍ）の両面にＰＶＤＦフィルム（厚さ３０μｍ）を貼り合わせて、ＰＶＤＦフィルム／ＰＥＴフィルム／ＰＶＤＦフィルムの積層構造を有するバックシートを本比較例のサンプルとして用いた。
【００９８】
各実施例及び比較例に係るバックシートのサンプルに対し、下記のように耐久性、ＥＶＡ接着力、透湿度、発熱性能、及び発電量（％）を評価し、その結果を下記の表１に表した。
【００９９】
（１）耐候性
キセノン（Ｘｅｎｏｎ）アークを用いる耐候性試験器（Ｘｅｎｏｎ  Ｗｅａｔｈｅｒ−Ｏｍｅｔｅｒ、ＡＴＬＡＳ Ｃｉ３０００＋）を利用して、恒温・恒湿（８０℃、８０％ＲＨ）３０００ｈｒの条件にて、通常の方法により耐候性を評価し、優秀：◎、良好：○、不満足：△と示した。
【０１００】
（２）ＥＶＡとの接着力
実施例及び比較例に係るバックシートのサンプルを、ＥＶＡシートに熱融着にて貼り合わせた。このとき、バックシートサンプルをＡ４の大きさに切断し、ＥＶＡシートをバックシートサンプルよりも小さい大きさに切断した後、これらを重ね合わせて熱風オーブンに入れ、１５０℃、１５分間貼り合わせを施した。その後、オーブンから取り出して冷却してから、５ｍｍ×１５ｍｍ（横×縦）の大きさに切断した後、ＥＶＡシートとバックシート間の剥離強度（すなわち、ＥＶＡとの接着力）を測定した。
【０１０１】
（３）透湿度
各バックシート試片をカッターバー（ｃｕｔｔｅｒ  ｂａｒ）にて１５ｍｍ×１５ｍｍ（横×縦）の大きさに切断した後、透湿度測定器にて測定した。
【０１０２】
（４）発熱性能
熱源（ＬＥＤランプ）が設置されたアルミニウム板を被験体とし、初期１００℃と設定された被験体に対し、各実施例及び比較例に係るバックシート試片を貼り付けて、１時間後の被験体の温度を測定した。
【０１０３】
（５）発電量（％）
バックシートの貼り合わせ前の太陽電池発電量を１００％とし、貼り合わせ後の発電量を求め、貼り合わせ前に対する相対的な比率にて発電量を測定した。
【０１０４】
【表１】
0005873166.tif 000002
【０１０５】
表１に表すように、本発明の実施例１〜４に係るバックシートは、従来の比較例に比べて、耐候性は同等以上を示し、ＥＶＡシートとの接着力において優れている特性を示すことがわかる。特に、Ｗ−ＰＥフィルム（ＰＥ＋ＴｉＯ２）を用いた実施例１〜３の場合、ＥＶＡとの接着力に非常に優れていることが分かる。
【０１０６】
また、本発明の実施例１〜４に係るバックシートは、従来の比較例に比べて、放熱性能や発電量に優れていることが分かる。そして、実施例３及び４のように放熱インクコート層がさらに形成された場合、放熱性能や発電量がさらに改善されることが分かる。さらには、本発明の実施例１〜４に係るバックシートは、従来の比較例に比べて、透湿度が低くて優れている遮湿性（バリアー性）を有することが分かる。
【産業上の利用可能性】
【０１０７】
本発明は、放熱性に優れていて太陽電池の発電量を向上させることができるとともに、低廉な価格で普及することができ、且つ接着力などに優れている太陽電池モジュール用バックシート及びこれを含む太陽電池モジュールに関する。
【符号の説明】
【０１０８】
１０    放熱金属層
２０    腐食防止層
３０    表面層
３２    ポリエチレン系フィルム層
３４、６０、７０    フッ素コート層
４０    放熱インクコート層
５０    ポリエステルフィルム層
１００    バックシート
２１０    透明部材
２２０    充填シート
Ｃ    太陽電池セル
【図１】
0005873166.tif 000003
【図２】
0005873166.tif 000004
【図３】
0005873166.tif 000005
【図４】
0005873166.tif 000006
【図５】
0005873166.tif 000007
【図６】
0005873166.tif 000008
【図７】
0005873166.tif 000009
【図８】
0005873166.tif 000010
【図９】
0005873166.tif 000011
【図１０】
0005873166.tif 000012
【図１１】
0005873166.tif 000013
【図１２】
0005873166.tif 000014